(57)【要約】【課題】離型液を添加する必要がなく（オイルフリー）、改良された磨耗および離型特性を示す定着部材を提供する。【解決手段】定着部材は、基材４、およびその上に、次式の化合物2010092049.tif 000033（式中、Ａｒが、独立して、フッ素化炭化水素基を表し、Ｒｆ２およびＲｆ３が、個々に、フッ素含有基を表し、Ｌが結合基を表し、Ｉおよびｍが、それぞれ個々にその数値範囲が約０．１から約０．９９までである繰り返し単位のモル分率を表し、ｐが約２０から約１，０００までの範囲の整数を表し、Ｑが末端基であり、ｏが０または１である）を含むフッ素化ポリイミドを含む外層２を含む。【選択図】図３
2010092049.tif 000002
【特許請求の範囲】
【請求項１】
基材、およびその上に、次式Ｉ
【化１】
2010092049.tif 000030
（式中、Ａｒが、独立して、フッ素化炭化水素基を表し、Ｒｆ２およびＲｆ３が、個々に、フッ素含有基を表し、Ｌが結合基を表し、Ｉおよびｍが、それぞれ個々にその数値範囲が約０．１から約０．９９までである繰り返し単位のモル分率を表し、ｐが約２０から約１，０００までの範囲の整数を表し、Ｑが末端基であり、ｏが０または１である）
を含むフッ素化ポリイミドを含む外層を含むことを特徴とする定着部材。
【請求項２】
請求項１に記載の定着部材であって、Ａｒが約６から約６０個までの炭素の芳香族基を含み、Ｒｆ２およびＲｆ３が脂肪族基を含むことを特徴とする定着部材。
【請求項３】
請求項１に記載の定着部材であって、Ｒｆ２およびＲｆ３が、−Ｒ１−および−Ｒ１−Ｄ−Ｒ２−（ただし、Ｒ１およびＲ２は、それぞれフッ素化炭化水素基を含み、Ｄは二価の結合基を表す）からなる群から選択されることを特徴とする定着部材。
【請求項４】
請求項３に記載の定着部材であって、Ｄが、オキシカルボニル基、アミド基、チオ基、オキシ基、ウレタン基、カルボニル基、およびスルホニル基からなる群から選択される二価の結合基であることを特徴とする定着部材。
【請求項５】
請求項１に記載の定着部材であって、Ａｒが、
【化２】
2010092049.tif 000031
（式中、Ｒｆ’が、フッ素原子および約１から約１００個までの炭素のフッ素化アルキル基からなる群から選択され、Ｒが、ヘキサフルオロメチルイソプロピリデン基、チオ基、オキシ基、ウレタン基、カルボニル基、スルホニル基、およびそれらの組合せからなる群から選択される結合基である）
からなる群から選択されることを特徴とする定着部材。
【請求項６】
請求項１に記載の定着部材であって、Ｑが、
【化３】
2010092049.tif 000032
およびそれらの混合物からなる群から選択されることを特徴とする定着部材。
【発明の詳細な説明】
【技術分野】
【０００１】
本明細書の開示は、大まかには、デジタル、イメージオンイメージなどの静電写真方式の装置で使用するための画像装置およびその定着部品に関する。これらの定着部材は、トナー画像を転写基材に固定することを含む多くの目的に対して有用である。より具体的には、本開示は、フッ素化ポリイミドを含む外層を含む定着部品に関する。複数の実施形態において、そのフッ素化ポリイミドは架橋されている。複数の実施形態において、そのフッ素化ポリイミドは、芳香族セグメントおよびフッ素化脂肪族セグメントを含む。複数の実施形態において、そのフッ素化ポリイミドの外層は、ローラ、ベルト、フィルムなどの基材を含む多くの構成をとり得る基材の上に配置されている。複数の実施形態において、その基材と外層の間には、中間層および／または接着層が配置されている。複数の実施形態において、該定着システムは、オイルレスであり、したがって、離型オイル、離型剤、定着オイルなどを必要としない。該定着部材は、例えば、コピー機、プリンター、ファクシミリ、多機能機など、およびカラー機を含む電子写真機において有用であり得る。
【背景技術】
【０００２】
一般的な静電写真方式の複製装置では、コピーされるオリジナルの光画像が感光性部材上に静電潜像の形で記録され、次いでこの潜像は、一般的にトナーと称される、電気感知性の（ｅｌｅｃｔｒｏｓｃｏｐｉｃ）熱可塑性樹脂粒子の適用によって可視化される。この時点では、この可視化されたトナー画像は、粉末がゆるやかに結合した形であるので、容易に形がくずれ、または破壊される可能性がある。このトナー画像は、通常、支持体上で固定または定着されるが、この支持体は、感光性部材それ自体であっても普通紙等の他の支持シートであってもよい。
【０００３】
トナー画像を支持部材上に固定するために熱エネルギーを使用することは周知であり、方法には、さまざまな手段で熱と圧力とを実質的に同時に適用する方法が含まれる。それらの手段としては、例えば、圧力で接触状態に維持されているロールペア、ロールと圧接されているベルト部材、ヒーターと圧接されているベルト部材など、が挙げられる。熱は、ロールの片方または両方、プレート部材、またはベルト部材を加熱することによって加えることができる。ヒーターと圧接されている薄膜を用いる固定装置では電力消費量が小さく、ウォームアップ時間が著しく削減される、または不要である。
【０００４】
定着過程においては、正常処理時に、トナー粒子の支持体から定着部材へのオフセットが最小限であるかまたは起こらないことが望まれる。定着部材上にオフセットされたトナー粒子は、その後機械のその他のパーツに移動、またはその後のコピーサイクル中に支持体上に移動し、かくして、背景ノイズ（ｂａｃｋｇｒｏｕｎｄ）を増やすか、または、そこにコピーされるものの邪魔になることがある。いわゆる「ホットオフセット」は、定着処理中に、トナーの温度がトナー粒子の液状化温度まで上昇し、融解したトナーの分断が起こったときに生じ、その一部が定着部材上に残ってしまう。そのホットオフセット温度またはそのホットオフセット温度の低下は、定着器の離型性の１指標であり、したがって、必要な離型を提供するには、低い表面エネルギーを有する定着表面を備えることが望ましい。定着器の良好な離型性を確保し、維持するために、定着処理時に定着ロールに離型剤を塗布することが慣例となっている。一般的には、これらの離型剤は、トナーのオフセットを防止するために例えばシリコーンオイルの薄膜として塗布される。
【０００５】
オフセットを減少させるためのもう１つの方法は、定着器に帯電防止特性および／または電界制御トナー移動特性（ｆｉｅｌｄ  ａｓｓｉｓｔｅｄ  ｔｏｎｅｒ  ｔｒａｎｓｆｅｒ  ｐｒｏｐｅｒｔｉｅｓ）を付与することである。しかしながら、離型層の電気伝導性を制御することにより、離型層の適合性（ｃｏｎｆｏｒｍａｂｉｌｉｔｙ）および低表面エネルギー特性が影響を受けることが多い。
【０００６】
オイルレスの定着、エネルギー効率、および早いウォームアップ時間（例えば誘導加熱定着）に焦点を絞ることによって、ベルト定着の構成および信頼性／生産性が、定着ベルトの大きさの増加およびさらなるシステム手法によって現在達成されている。定着、特にオイルレス定着に対する現在の高い需要を満たす材料による解決策がごく少数存在する。２つの主要材料の選択としては、オイルレス定着用のＰＦＡ／ＰＴＦＥ、およびハイエンド生産用のオイルシステムと組み合わせて使用するＶＩＴＯＮ−ＧＦ（登録商標）（ＤｕＰｏｎｔ）フルオロエラストマーが挙げられる。力学的性質および熱伝導性を改良するために充填剤を添加することが、寿命改善に対する一般的な傾向である。
【０００７】
ＰＦＡは、現在オイルレス定着用に選択する唯一の材料である一種のフッ素樹脂を表す。しかしながらこの材料を使用するマイナス面として、得られる力学的に剛性の材料がデンティング（ｄｅｎｔｅｉｎｇ）によるか多数の回転により容易に損傷されることが挙げられる。また、ＰＦＡは、加工が困難であり、材料変形のための余地も限られている。また、ＰＦＡは、既知のコーティング方法が使用される場合、高い硬化温度を必要とする。
【０００８】
次にＶＩＴＯＮ（登録商標）については、この材料は、力学的に柔軟性があり、衝撃エネルギーを吸収する能力があるので、生ずる損傷が少ないために、定着に対しては最もよく知られているフルオロエラストマーの１つである。その材料が必要とする硬化温度は低く、広範な材料変形の自由度を有する。しかしながら、このフルオロエラストマーは、この材料のフッ素含量が低いので、離型のためのオイルを必要とする。
【０００９】
上記のポリマー類は、熱および化学安定性ならびに低い表面エネルギーなどの望ましい特性を有してはいるものの、これらの材料を使用する定着部材は、主として表面における磨耗および不十分な離型（オフセット）のために所望されるより短時間では機能しないままである。
【先行技術文献】
【特許文献】
【００１０】
【特許文献１】米国特許第５，９４５，２２３号明細書
【発明の概要】
【発明が解決しようとする課題】
【００１１】
定着のための新たな材料系は、離型液を添加する必要がなく（オイルフリー）、改良された磨耗および離型特性を示すことが要求される。さらに、より少ないシステム部品で優れた定着性能を可能にするように調節が可能であり、製造に要する時間が短い外層定着材を提供することへの要求が存在する。
【課題を解決するための手段】
【００１２】
複数の実施形態は、基材、およびその上に、次式Ｉ：
【化１】
2010092049.tif 000003
（式中、Ａｒは、独立して、フッ素化炭化水素基を表し、Ｒｆ２およびＲｆ３は、個々に、フッ素含有基を表し、Ｌは、結合基を表し、Ｉおよびｍは、それぞれ個々にその数値範囲が約０．１から約０．９９までである繰り返し単位のモル分率を表し、ｐは、約２０から約１，０００までの範囲の整数を表し、Ｑは、末端基であり、ｏは０または１である）
を含むフッ素化ポリイミドを含む外層を含む定着部材を含む。
【００１３】
加えて、複数の実施形態は、静電潜像をその上に受けるための電荷保持性表面と、トナーを該電荷保持性表面に適用して静電潜像を現像し、該電荷保持性表面に現像画像を形成するための現像部品と、その現像画像を該電荷保持性表面からコピー基材に転写するための転写部品と、トナー画像をコピー基材の表面に定着するためのオイルレス定着部材とを有する記録媒体上に画像を形成するための画像形成装置を含み、該オイルレス定着部材が、離型のための定着オイルの存在を必要とせず、そのオイルレス定着部材が、基材、およびその上に、次式Ｉ：
【化２】
2010092049.tif 000004
（式中、Ａｒは、独立して、フッ素化炭化水素基を表し、Ｒｆ２およびＲｆ３は、個々に、フッ素含有基を表し、Ｌは、結合基を表し、Ｉおよびｍは、それぞれ個々にその数値範囲が約０．１から約０．９９までである繰り返し単位のモル分率を表し、ｐは、約２０から約１，０００までの範囲の整数を表し、Ｑは、末端基であり、ｏは０または１である）
を含むフッ素化ポリイミドを含む外層を含む。
【図面の簡単な説明】
【００１４】
【図１】概略の静電写真方式の装置を示す図である。
【図２】本明細書中の一実施形態による定着アセンブリの断面図である。
【図３】３層構造を有する定着ローラの実施形態の断面図である。
【発明を実施するための形態】
【００１５】
フッ素化ポリイミド類は、化学安定性および熱安定性を提供し、オイルレスの定着を可能にする高性能のポリマーである。相対的に高いフッ素化ポリイミドは、複数の実施形態において化学安定性および熱安定性を提供し、オイルレスの定着を可能にすることができる、高性能のポリマーである。調節可能な力学的、物理的および／または化学的性質は、比較的硬質の芳香族セグメントおよび比較的軟質のフッ素化脂肪族セグメントの成分比を調節することによって達成することができる。反応性部位を、硬化および／または架橋のための場所を調整するために導入することができる。該ポリイミドは、既知の反応、すなわち、芳香族二酸無水物類とジアミン類の間のポリ縮合によって調製することができる。その構造を適切に調整することによって、得られるポリイミドはオイルレスの定着用途に可能性のある望ましい特性を所有することができる。
【００１６】
図１に関して、典型的な静電写真方式の複製装置においては、転写されるべきオリジナルの光画像は、感光性部材上に静電潜像の形で記録され、その潜像は、その後、通常トナーと称される電気感知性の熱可塑性樹脂粒子の適用によって可視化される。具体的には、感光体１０は、電圧が電源１１から供給されている充電器１２によりその表面に帯電させる。その感光体は、そのとき、光学系または画像入力装置１３、例えばレーザーダイオードおよび発光ダイオードなど、からの光に画像に合わせてさらし、その上に静電潜像を形成する。一般に、その静電潜像は、現像剤ステーション１４からの現像剤混合物をそこと接触させることによって現像する。現像は、磁気ブラシ、パウダークラウド、またはその他の既知の現像プロセスの使用によって達成することができる。乾燥現像剤混合物は、通常、摩擦電気的にそこに付着しているトナー粒子を有するキャリア細粒を含む。トナー粒子は、そのキャリア細粒から潜像に引き付けられ、その上にトナー粉末画像を形成する。別法では、その中に分散しているトナー粒子を有する液体キャリアを含む液体の現像剤材料を採用することができる。その液体現像剤材料は、該静電潜像と接触するように前進させ、そのトナー粒子を画像形態でその上に堆積させる。
【００１７】
そのトナー粒子が光伝導性表面上に画像形態で堆積された後、それらは、圧力転写または静電転写であり得る転写手段１５によってコピーシート１６に転写する。別法では、その現像された画像は、中間転写部材に転写し、その後コピーシートに転写することができる。
【００１８】
現像された画像の転写が完了した後、コピーシート１６は、定着および圧力ロールとして図１に描かれている定着ステーション１９に進み、そこでコピーシート１６を定着部材５と圧力部材６の間に通すことによって、コピーシート１６にその現像された画像を定着させ、それによって恒久的な画像を形成する。感光体１０は、転写後クリーニングステーション１７に進み、そこで感光体１０の上に残ったトナーをすべて、ブレード（図１に示されている）、ブラシ、またはその他のクリーニング器具の使用によって除去する。
【００１９】
図２において、定着ローラ５は、任意の適当な金属、例えば、アルミニウム、陽極酸化アルミニウム、スチール、ニッケル、銅、などから加工された中空のシリンダーまたはコアであり得、そのシリンダーと同一の広がりをもつそれの中空部分に配置されている適当な発熱体８を有する。
【００２０】
バックアップまたは圧力ロール６は、定着ロール５と共に作用してニップまたは接点アーク９を形成し、コピー紙またはその他の基材１６がそこを通ってその上のトナー画像２１が定着ロール５の表面２と接触する。図２に示されているように、バックアップロール６は、その上に表面または層１８を備えた硬いスチールのコア７を有している。
【００２１】
複数の実施形態において、該定着システムはオイルレスであり、定着のために必要な離型剤は存在しない。定着ローラにオイルは塗布しないのでこのシステムには離型剤送出ローラは存在しない。しかしながら、他の複数の実施形態においては、該システムは、離型剤をもしかすると使用するかもしれない。
【００２２】
該定着部品は、少なくとも３つの異なる構成のものを含むことができる。一実施形態において、該定着部品は、図２に示されているような２層構造のものである。発熱体８を有する定着部材５は、基材４を含む。基材４の上に位置しているのは外層２である。
【００２３】
図３は、定着ローラ５が、内部に発熱体８と、その上に基材４をもち、かつ、基材４の上に位置する中間層２６と、中間層２６の上に位置する外層２を有する３層構造を示している。図３は、同じか異なるものであり得、場合によって中間層２６、および／または場合によって外層２に分散させることができる随意的な充填剤３および充填剤２８を示している。該層（複数可）中には、ゼロの、あるいは、１つまたは２つ以上のタイプの充填剤（複数可）を提供することができる。
【００２４】
複数の実施形態において、図３に示されているように、外層２の上に位置する外側の離型層２７を存在させることができる。
【００２５】
適当な基材材料の例としては、ローラ基材の場合、金属類、例えば、アルミニウム、ステンレス鋼、スチール、ニッケル、などが挙げられる。フィルムタイプの基材の場合（基材が、定着ベルト、フィルム、ドレルト（ｄｒｅｌｔ）（ドラムとベルトの中間物）などである場合）、適当な基材としては、高い作動温度（すなわち、約８０℃より高いか、または２００℃より高い）を可能にするのに適しており、高い機械的強度を示すことができる高温プラスチック類が挙げられる。
【００２６】
該外層は、フッ素化ポリイミドを含む。フッ素化ポリイミド類のより具体的な例としては、次の一般式のものが挙げられ：
【化３】
2010092049.tif 000005
および
【化４】
2010092049.tif 000006
式中、Ａｒは、約６から約６０までの炭素、または約６から約２０までの炭素のフッ素化炭化水素基を表し、Ｒｆ１、Ｒｆ２およびＲｆ３は、個々にフッ素含有基を表し、Ｌは、結合基を表し、Ｉおよびｍは、それぞれ個々にその数値範囲が約０．１から約０．９９までである繰り返し単位のモル分率を表し、ｎおよびｐは、個々に約２０から約１，０００まで、または約３０から約８００まで、または約５０から約５００までの範囲の整数を表し、Ｑは、末端基を表し、ｏは０または１である。複数の実施形態において、Ａｒは、芳香族基を表し、Ｒｆ１、Ｒｆ２およびＲｆ３は、脂肪族基を表す。
【００２７】
複数の実施形態において、Ａｒは、フルオロアルキルまたはフルオロアルキルエーテル置換基、例えば、−ＣＦ３、−ＣＦ２（ＣＦ２）ｍＣＦ３、−（ＣＦ２ＣＦ２Ｏ）ｍＣＦ３などを含み、ここで、ｍは、０から約１００まで、または約１から約８０までの数であり、Ａｒは、ピロメリット、ナフタル部分などの芳香族基を含む。Ａｒは、約６から約６０までの炭素、または約６から約４０までの炭素を有するフルオロアルキルを含むことができる。
【００２８】
Ｒｆ１、Ｒｆ２およびＲｆ３は、複数の実施形態において、式Ｒ１または−Ｒ１−Ｄ−Ｒ２−またはＲ２のものを有することができ、ただし、Ｒ１は、フッ素化脂肪族基、例えば、フッ化ビニリデン、テトラフルオロエチレン、ヘキサフルオロプロピレン、ペルフルオロ（メチルビニルエーテル）、ペルフルオロ（エチルビニルエーテル）、ペルフルオロ（プロピルビニルエーテル）およびそれらの混合物などを含み、Ｒ２は、アリール基を含むことができる。Ｒｆは、フッ素化された基に連結した二価の基Ｄ、例えば、複数の実施形態において、−ＣｘＨ２ｘ−、−ＣｘＨ２ｘ−２−、−ＣｘＨ２ｘ−４−（ｘは、約１から約１５まで、または約２から約１０までの整数である）、−ＣＨ２−Ｃ６Ｈ４−または−Ｃ６Ｈ４−Ｃ６Ｈ４−、オキシカルボニル基（−ＣＯＯ−）、アミド基（−ＣＯＮＨ−）、チオ基（−Ｓ−）、オキシ基（−Ｏ−）、イソシアノ基（−Ｎ＝ＣＨ−Ｏ）、カルボニル基
【化５】
2010092049.tif 000007
、スルホニル基
【化６】
2010092049.tif 000008
、それらの組合せなど、あるいは２つ以上の上記の基が組み合わされている二価の基をさらに含有することができる。その二価の基は、置換基、例えばアルキル基、フェニル基、アルコキシ基またはアミノ基などをその側鎖上に有することができる。
【００２９】
Ｒ１の典型的な例としては、ペルフルオロエーテルセグメント類、例えば、ＣＨ２−（ＣＦ２）ｘ−ＣＨ２、−（ＣｎＦ２ｎＯ）ｘ−、−ＣＨ２ＣＦ２Ｏ（ＣｎＦ２ｎＯ）ｘＣＦ２ＣＨ２−、−ＣＨ２ＣＨ２ＯＣＨ２ＣＦ２Ｏ（ＣｎＦ２ｎＯ）ｘＣＦ２ＣＨ２ＯＣＨ２ＣＨ２−など、およびそれらの混合物が挙げられ、ただし、ＣｎＦ２ｎは、線状または分枝ペルフルオロカーボン鎖であり、ｎは、約１から約６まで、または約１から約５までの数であり、ｘは、約１から約５００まで、または約１から約３００まで、または約１から約１００までの繰り返し単位の数である。
【００３０】
複数の実施形態において、Ｒ１は、ポリ（ジフルオロメチレンオキシド）、ポリ（テトラフルオロエチレンオキシド）、ポリ（ヘキサフルオロプロピレンオキシド）、ポリ（テトラフルオロエチレンオキシド−ｃｏ−ジフルオロメチレンオキシド）、ポリ（ヘキサフルオロプロピレンオキシド−ｃｏ−ジフルオロメチレンオキシド）、およびポリ（テトラフルオロエチレンオキシド−ｃｏ−ヘキサフルオロプロピレンオキシド−ｃｏ−ジフルオロメチレンオキシド）からなる群から選択されるペルフルオロポリエーテル成分を含む。
【００３１】
複数の実施形態において、Ｒ１は、
【化７】
2010092049.tif 000009
およびそれらの混合物からなる群から選択されるランダムまたはブロックポリマーを含み、式中、ｉ、ｊ、およびｋは、それぞれ０から約２００までの範囲にあって、約１から約１００までの数を表し、ｉ＋ｊ＋ｋの合計が約３から約５００まで、または約５から約２５０までの範囲である。
【００３２】
Ｒ１は、また、フッ化ビニリデン、テトラフルオロエチレン、ヘキサフルオロプロピレン、ペルフルオロ（メチルビニルエーテル）、ペルフルオロ（エチルビニルエーテル）、ペルフルオロ（プロピルビニルエーテル）、およびそれらの混合物からなる群から選択されるモノマーの繰り返し単位を含むこともできる。
【００３３】
芳香族Ａｒ基およびＲ２基の例としては、芳香族部分が挙げられ、その芳香族部分は、フッ素原子を含むことができる。例としては、次の部分
【化８】
2010092049.tif 000010
およびそれらの混合物が挙げられ、ただし、上記芳香族中のＲｆ’およびＲｆは、上に挙げたもの、例えば、フッ素原子または約１から約１００まで、または約２から約５０まで、または約３から約２５までの炭素のフッ素化アルキル基などのようなフッ素化脂肪族基の結合の点を表しており、Ｒは、結合基、例えば、ヘキサフルオロメチルイソプロピリデン基
【化９】
2010092049.tif 000011
、チオ基（−Ｓ−）、オキシ基（−Ｏ−）、イソシアノ基（−Ｎ＝ＣＨ−Ｏ−）、カルボニル基
【化１０】
2010092049.tif 000012
、スルホニル基
【化１１】
2010092049.tif 000013
、２つ以上の上記の基が組み合わさっている二価の基などである。
【００３４】
上記フッ素化ポリイミド類は、二酸無水物をジアミンと次のスキーム１で示されているように反応させることによって調製することができ、
【化１２】
2010092049.tif 000014
ただし、スキーム１において、ｎは、約２０から約１，０００まで、または約３０から約８００まで、または約５０から約５００までの数である。Ｒｆは、Ｒ１またはＲ１−Ｄ−Ｒ２であることができ、ここでＲ１は、フッ素化脂肪族基、例えば、フッ化ビニリデン、テトラフルオロエチレン、ヘキサフルオロプロピレン、ペルフルオロ（メチルビニルエーテル）、ペルフルオロ（エチルビニルエーテル）、ペルフルオロ（プロピルビニルエーテル）およびそれらの混合物などを含み、Ｒ２は、アリール基を含むことができる。Ｒｆは、フッ素化された基に連結した二価の基Ｄ、例えば、複数の実施形態において、−ＣｘＨ２ｘ−、−ＣｘＨ２ｘ−２−、−ＣｘＨ２ｘ−４−（ｘは、約１から約１５まで、または約２から約１０までの整数である）、−ＣＨ２−Ｃ６Ｈ４−または−Ｃ６Ｈ４−Ｃ６Ｈ４−、オキシカルボニル基（−ＣＯＯ−）、アミド基（−ＣＯＮＨ−）、チオ基（−Ｓ−）、オキシ基（−Ｏ−）、イソシアノ基（−Ｎ＝ＣＨ−Ｏ）、カルボニル基
【化１３】
2010092049.tif 000015
、スルホニル基
【化１４】
2010092049.tif 000016
、それらの組合せなど、あるいは２つ以上の上記の基が組み合わされている二価の基をさらに含有することができる。その二価の基は、置換基、例えばアルキル基、フェニル基、アルコキシ基またはアミノ基などをその側鎖上に有することができる。エレメント「ｎ」は、ポリマー中のセグメントの繰り返し単位の数を表し、ｎは、約２０から約１，０００まで、約３０から約８００まで、または約５０から約５００までである。
【００３５】
Ａｒ基およびＲ２基の具体例としては、二酸無水物類、例えば、
【化１５】
2010092049.tif 000017
が挙げられ、ＡｒおよびＲ２は、また、ジアミンであり得、ジアミン類の具体例としては、
【化１６】
2010092049.tif 000018
およびそれらの混合物が挙げられ、ここで上記酸無水物中のＲｆおよびＲｆ’は、フッ素、フッ素化アルキル基、例えば、−ＣＦ３、−ＣＦ２（ＣＦ２）ｍＣＦ３、−（ＣＦ２ＣＦ２Ｏ）ｍＣＦ３を表し、ただし、ｍは、約０から約１００まで、または約１から約５０まで、または約１から約２０までの数であり；Ｒは、結合基、例えば、ヘキサフルオロメチルイソプロピリデン基
【化１７】
2010092049.tif 000019
、チオ基（−Ｓ−）、オキシ基（−Ｏ−）、イソシアノ基（−Ｎ＝ＣＨ−Ｏ−）、カルボニル基
【化１８】
2010092049.tif 000020
、スルホニル基
【化１９】
2010092049.tif 000021
、ウレタン基、およびそれらの組合せ、または２つ以上の上記の基が組み合わさっている二価の基などであり、Ｒ１は、上記と同じである。
【００３６】
二価結合基Ｌの例としては、アミド基
【化２０】
2010092049.tif 000022
、エーテル基（−Ｏ−）、ウレタン基（−Ｎ＝ＣＨ−Ｏ−）、チオ基（−Ｓ−）、エステル基
【化２１】
2010092049.tif 000023
、カーボネート基
【化２２】
2010092049.tif 000024
、２つ以上の上記の基が組み合わされている基が挙げられる。
【００３７】
反応性の基は、一般式：
【化２３】
2010092049.tif 000025
（式中、Ｑは、
【化２４】
2010092049.tif 000026
およびそれらの混合物からなる群から選択される）の中の反応性官能基（Ｑ）を含有するモノアミノまたはモノ酸無水物化合物との末端キャップによるポリイミドのさらなる架橋のために導入することができる。
【００３８】
複数の実施形態において、該フッ素化ポリイミドは、次式
【化２５】
2010092049.tif 000027
を有することができ、式中、ｘは、約１から約１００まで、または約２から約５０までの数であり、ｐ、ｎ、およびｍは、約１０から約１，０００まで、または約１０から約５００まで、または約２０から約５００まで、または約２０から約４００までの範囲の繰り返し単位の数である。
【００３９】
充填剤を該外層中に存在させることができる。その充填剤は、金属、例えば、銅、アルミニウムまたは同種のものあるいはそれらの混合物など；金属酸化物、例えば、酸化マグネシウム、酸化マンガン、アルミナ、酸化銅、チタニア、シリカなど；その他の無機充填剤、例えば窒化ホウ素、シリカカーバイド、雲母、または同種の酸化物あるいはそれらの混合物など；カーボン充填剤、例えば、カーボンブラック、グラファイト、フッ素化カーボンブラック、または同種のものあるいはそれらの混合物など；ポリマー充填剤、例えば、ポリテトラフルオロエチレン、ポリアニリン、または同種のポリマー充填剤あるいはそれらの混合物など；あるいはその他の同種の充填剤またはその混合物であり得る。その充填剤は、外層組成物中に、全固体の約３から約５０重量パーセントまで、または約５から約３０重量パーセントまで、または約１０から約２０重量パーセントまでの量で存在する。
【００４０】
複数の実施形態において、外側のフッ素化ポリイミド層は、架橋されている。適当な架橋剤の例としては、遊離ラジカル開始剤類、例えば、アゾタイプ（ＡＩＢＮ）、過酸化物類（ＢＰＯ）など、ビフェノール、例えば、ハイドロキノンなど、ビスフェノール、例えば、ビスフェノールＡ（２，２−ビス（４−ヒドロキシフェニル）プロパン）またはビスフェノールＡＦ（Ｄｕｐｏｎｔ製のＶＣ５０等の市販製剤中の２，２−ビス（４−ヒドロキシフェニル）ヘキサフルオロプロパン）など、アミノシラン、例えば、ＡＯ７００（Ｇｅｌｅｓｔ製のアミノエチルアミノプロピルトリメトキシシラン架橋剤）など、ジアミン、例えば、ヘキサメチレンジアミンなど、およびマスクしたジアミン、例えば、Ｎ，Ｎ’−ジシンナミリデン−１，６−ヘキサンジアミンなどが挙げられる。「マスクした」ジアミンとは、アミン官能性への官能基の配位を意味する。複数の実施形態において、フルオロポリマーは、溶媒に溶解し、架橋剤は架橋を可能にするその他の成分と共に加える。
【００４１】
架橋フッ素化ポリイミドは、二酸無水物モノマーとジアミンモノマーとをＮＭＰ等の極性の非プロトン性の有機溶媒中で反応させることによって調製することができる。その重合は、１段階プロセスまたはポリ（アミック酸）（ＰＡＡ）を経る二段階プロセスで行うことができる。該溶液可溶性ポリイミド類は、イミドの形で処理することができる。しかしながら、不溶性のポリイミド類は、ポリ（アミック酸）の形で処理する必要がある。そのポリ（アミック酸）フィルムは、その溶液から成型することができ、それは加熱によってポリイミドに変換することができる。ラジカル開始剤が存在するときのさらなる加熱は、そのポリイミドフィルムの架橋をもたらす。
【００４２】
その外側の材料の組成物は、任意の適当な既知の方法で基材にコートすることができる。該補強剤上に上記材料をコートするための一般的な技法としては、液体フローコーティング、ディップコーティング、巻き線ロッドコーティング、流動床コーティング、粉体コーティング、静電スプレー、音波スプレー、ブレードコーティングなどが挙げられる。一実施形態においては、該フッ素化ポリイミド材料は、該基材にフローコートする。
【００４３】
その外層は、約５から約１００μｍまで、または約２０から約４０μｍまで、または約１５から約２５μｍまでの厚さにコートする。
【００４４】
一実施形態において、該外層は、任意の既知の方法、例えば、研磨、艶出し、研削、ブラスチング、コーティング、または同種のものなどによって修正することができる。複数の実施形態において、該外側のフッ素化ポリイミド層は、約０．０２から約１．５マイクロメートルまで、または約０．３から約０．８マイクロメートルまでの表面粗さを有する。
【００４５】
複数の実施形態において、中間層は、該基材と外層の間に配置することができる。その他の実施形態においては、外側の離型層をその外層の上に配置することができ、またはその定着部材は、オイルレスであり得る−すなわち適切な離型のための離型剤または定着オイルを必要としない。
【００４６】
適当な中間層または適当な随意的な外側の離型層の例としては、シリコーンゴム、フルオロポリマー、ウレタン、アクリル、チタマー（ｔｉｔａｍｅｒ）、セラマー（ｃｅｒａｍｅｒ）、ヒドロフルオロエラストマー、ポリマー類（例えば、ホモポリマー類、コポリマー類、ターポリマー類および同種のものなど）またはそれらの混合物と、充填剤、例えば、カーボンブラックおよび／または酸化アルミニウムなどが挙げられる。複数の実施形態において、該中間層は、シリコーンゴムを含む。
【００４７】
その随意的な中間層および／または随意的な外側の離型層は、任意の既知の適当な技法を用いてその外層にコートすることができる。一実施形態において、そのさらなる層は、スプレーコートまたはフローコートすることができる。
【００４８】
該中間層は、約２から約１０ｍｍまで、または約３から約９ｍｍまで、または約５から約８ｍｍまでの厚さを有することができる。
【００４９】
該外側の離型層は、随意的な実施形態において、該外層上に、約１から約５０μｍまで、または約５から約３０μｍまでの厚さまでコートすることができる。該外側の離型層は、中間層として用いるための上記のポリマーコーティングのどれかを使用することができる。
【００５０】
該定着部品は、任意の適当な形態のものであり得る。適当な形態の例としては、シート、フィルム、ウェブ、ホイル、ストリップ、コイル、シリンダー、ドラム、ローラ、エンドレスストリップ、円板、エンドレスベルトを含めたベルト、エンドレスの継ぎ目付きフレキシブルベルト、エンドレスの継ぎ目無しのフレキシブルベルト、パズルカット継ぎ目を有するエンドレスベルトなどが挙げられる。一実施形態において、該定着部材は、定着ローラである。複数の実施形態において、該定着ローラの基材は、金属、例えば、アルミニウムまたはスチールなどである。複数の実施形態において、該基材は定着ベルトである。
【００５１】
場合によっては、任意の既知でかつ使用可能な適当な接着層を、該外層と該基材の間、および／または該外層と該外側の離型層の間に配置することができる。適当な接着剤の例としては、シラン類、例えば、アミノシラン類（例えば、Ｄｏｗ  Ｃｏｒｎｉｎｇ製のＨＶ  Ｐｒｉｍｅｒ  １０など）、チタン酸塩類、ジルコン酸塩類、アルミン酸塩類など、およびそれらの混合物が挙げられる。一実施形態においては、約０．００１から約１０パーセントまでの溶液中の接着剤を該基材の上に塗りつけることができる。その接着剤層は、該基材上、または該外層上に、約２から約２，０００ナノメートルまで、または約２から約５００ナノメートルまでの厚さにコートすることができる。該接着剤は、スプレーコーティングまたはワイピングを含めた任意の既知の適切な技法によってコートすることができる。
【実施例】
【００５２】
実施例１：
フッ素化ポリイミド−１：
【化２６】
2010092049.tif 000028
（式中、ｎおよびｍは、各成分のモル分率であり、ｎは、約０．０１から約０．９９までの数であり、ｍは、約０．９９から約０．０１までの数であり、ｎ＋ｍ＝１である）の合成。
【００５３】
二酸無水物、ジアミンおよびポリ（テトラフルオロエチレンオキシド−ｃｏ−ジフルオロメチレンオキシド）ａ，ｗ−ジカルボン酸モノマーを、触媒としての少量のイソキノリンと共にｍ−クレゾール中、高温（２００℃）で重合させる。得られるポリマー溶液をメタノール中で沈殿させる。そのポリマーを、溶解し、沈殿させることによってメタノール中で２回洗浄し、１００℃で１２時間乾燥させる。
【００５４】
実施例２：
フッ素化ポリイミド−２の合成：
【化２７】
2010092049.tif 000029
二酸無水物とジアミンモノマーとを触媒としての少量のイソキノリンと共に比較的高温（２００℃）でｍ−クレゾール中で重合させる。その得られるポリマー溶液をメタノール中で沈殿させる。そのポリマーを、溶解し、沈殿させることによってメタノール中で２回洗浄し、１００℃で１２時間乾燥させる。
【００５５】
実施例３：
定着器部材コーティングの形成：
定着器部材コーティング配合物を、該フッ素化ポリイミド−Ｉを有機溶媒（例えば、メチルイソブチルケトン）中に溶解して調製する。その得られた溶液を、予めシリコーンゴム層をコートしてある定着ロール上にフローコーティング技術によってコートする。
【符号の説明】
【００５６】
１  定着ロールの外層表面、２  外層（表面）、３，２８  充填剤、４  基材、５  定着部材（定着ローラ）、６  圧力部材（圧力ローラ、バックアップロール）、７  コア、８  発熱体、９  定着ロールとバックアップロールの接点アーク、１０  感光体、１１  電源、１２  充電器、１３  画像入力装置、１４  現像剤ステーション、１５  転写手段、１６  コピーシート、１７  クリーニングステーション、１８  バックアップロールの表面または層、１９  定着ステーション、２１  トナー画像、２６  中間層、２７  定着ロールの外側の離型層。
【図１】
2010092049.tif 000034
【図２】
2010092049.tif 000035
【図３】
2010092049.tif 000036